(57)【要約】本発明は、少なくとも二つの別々に配置された合成層を有して成る義歯に関し、第一合成層は、義歯の下層として作用し、第二合成層は、義歯の切歯のカッティング部として作用する。更に、本発明は、少なくとも一つの別々に配置された合成層は、一種又はそれ以上の有機化合物を、好ましくは歯科用複合材料の形態で、含んで成る上述の義歯に関する。
2004500959.tif 000002
【特許請求の範囲】
【請求項１】
少なくとも二つの別々に配置された合成層を有して成る義歯であって、第一合成層は、義歯の下層として作用し、第二合成層は、義歯の切歯のカッティング部として作用する義歯。
【請求項２】
別々に配置された合成層の少なくとも一つは、一種又はそれ以上の有機化合物を、好ましくは歯科用複合材料の形態で、含んで成る請求項１に記載の義歯。
【請求項３】
合成層の少なくとも一つ又はそれ以上は、一種又はそれ以上の無機化合物、好ましくはセラミック材料を含んで成る請求項１又は２に記載の義歯。
【請求項４】
別々の層は、ＣＡＤ／ＣＡＭ系を介して好ましく得られる幾何学的情報を利用して、好ましくはコンピュータ制御システムによって、他方の上端に自動的に配置可能なものである請求項１〜３のいずれかに記載の義歯。
【請求項５】
有機化合物は、合成の硬化可能な樹脂である請求項１〜４のいずれかに記載の義歯。
【請求項６】
樹脂は、一種又はそれ以上のポリマーを含んで成る請求項５記載の義歯。
【請求項７】
ポリマーは、アクリル樹脂を含んで成る請求項６記載の義歯。
【請求項８】
アクリル樹脂は、アクリル酸、メタクリル酸、それらの酸のエステル又はアクリロニトリルの熱可塑性ポリマー又は熱可塑性コポリマーを含んで成る請求項７記載の義歯。
【請求項９】
アクリル樹脂は、一種又はそれ以上の下記のメタクリル酸のエステルを含んで成る請求項８記載の義歯：
１−メチルエチリデン）ビス［４，１−フェニルオキシ（２−ヒドロキシ−３，１−プロパンジイル）　ビスメタクリレート；
７，７，９−トリメチル−４，１３−ジオキソ−３，１４−ジオキサ−５，１２−ジアザ−ヘキサデカン−１，１６−ジオール−ジメタクリレート；及び
１，１２−ドデカノール−ジメタクリレート。
【請求項１０】
エステルは、１０％台の量で、５〜５０％、好ましくは１０〜４０％、より好ましくは１５〜３０％、更により好ましくは約１９％の範囲で存在する請求項９記載の義歯。
【請求項１１】
有機化合物は、複合材料である請求項１〜１０のいずれかに記載の義歯。
【請求項１２】
複合材料は、一種又はそれ以上の下記の無機材料を、更に含んで成る請求項１１記載の義歯：
義歯用充填剤及び／又は義歯用色素。
【請求項１３】
義歯用充填剤材料は、セラミックを含んで成る請求項１２記載の義歯。
【請求項１４】
一つ又はそれ以上の層は、ガラス成分、好ましくは、５５〜７５重量％のＳｉＯ２、０．５〜３０重量％のＡｌ２Ｏ３、０．５〜３０重量％のＫ２Ｏ、０．５〜１５重量％のＮａ２Ｏ及び０．５〜３０重量％のＬｉＯ２を含んで成るガラス成分、並びに場合により、５重量％又はそれより少ない、一種又はそれ以上の下記のもの：ＢａＯ、ＣａＯ、ＳｒＯ、Ｌａ２Ｏ３、Ｓｂ２Ｏ３、ＴｉＯ２、Ｆ２、Ｂ２Ｏ３、ＺｎＯ、ＭｇＯ及びＣｅＯ２を、更に含んで成る請求項１３記載の義歯。
【請求項１５】
別々に、好ましくは自動的に、配置され、別々に硬化され、別々に切削加工されて所定の形状となった、実質的に三つの層から成り、それらの層は、歯のベース層、象牙質層及び切削層に対応する請求項１〜１４のいずれかに記載の義歯。
【請求項１６】
ベース層は、少なくとも２０％、例えば３０％、４０％、５０又は６０％、好ましくは少なくとも７０％及びそれ以上、好ましくは少なくとも８０％の充填剤を含んで成り、残部は有機化合物と色素から形成され、色素は５％の上限で、好ましくは少なくとも２％の上限で、最も好ましくは少なくとも１重量％の上限で存在する請求項１４記載の義歯。
【請求項１７】
象牙質層は、少なくとも５０重量％、例えば６０又は７０重量％、好ましくは少なくとも８０重量％、最も好ましくは少なくとも９０重量％付近の充填剤、を含んで成り、残部は、有機化合物及び色素から形成され、色素は、最大で５重量％、好ましくは最大で２重量％、より好ましくは最大で１重量％存在する請求項１５又は１６記載の義歯。
【請求項１８】
象牙質層及び／又は切削層の充填剤の重量％は、ベース層に存在する量の少なくとも二倍である請求項１５〜１７のいずれかに記載の義歯。
【請求項１９】
ベース層の有機化合物の重量％は、象牙質層及び／又は切削層に存在する有機化合物の量の少なくとも１．５倍、好ましくは少なくとも２倍である請求項１５〜１８のいずれかに記載の義歯。
【請求項２０】
ＳｉＯ２充填剤材料とメタクリレート合成樹脂を含んで成る義歯であって、メタクリレート合成樹脂は、
１−メチルエチリデン）ビス［４，１−フェニルオキシ（２−ヒドロキシ−３，１−プロパンジイル）ビスメタクリレート；
７，７，９−トリメチル−４，１３−ジオキソ−３，１４−ジオキサ−５，１２−ジアザ−ヘキサデカン−１，１６−ジオール−ジメタクリレート；及び
１，１２−ドデカノール−ジメタクリレート
の混合物、好ましくは、約１１．５：３０．５：１３．５の重量比の混合物から成る請求項１〜１９のいずれかに記載の義歯。
【請求項２１】
ガラス繊維強化材料を更に含んで成り、ガラス繊維は、好ましくはベース層にもっぱら存在する請求項２０記載の義歯。
【請求項２２】
ベース層は、少なくとも２００Ｍｐａ、例えば３００Ｍｐａ、好ましくは、少なくとも３８０Ｍｐａの三点曲げ強さを有する請求項１〜２１記載の義歯。
【請求項２３】
ボディーと切歯用部は少なくとも４０Ｍｐａ、例えば少なくとも６０Ｍｐａ、最も好ましくは少なくとも８０Ｍｐａの三点曲げ強さを有する請求項２２記載の義歯。
【請求項２４】
ベース層は、０〜１０％の範囲、好ましくは０〜５％の範囲に存する透明度を有し、象牙質層は、１０〜５０％の範囲、例えば１０〜４０％の範囲、好ましくは２０〜２５％の範囲に存する透明度を有し、切削層は、２０〜８０％の範囲、例えば２５〜５０％の範囲、好ましくは３０〜４０％の範囲に存する透明度を有する請求項１〜２３のいずれかに記載の義歯。
【請求項２５】
義歯用の型を供給する工程、
この型の上に第一合成層を自動的に配置する工程、
この合成層を硬化する工程、及び
コンピューターを用いて決定した形状に、硬化した合成層を切削加工する工程、その後、
一つ又はそれ以上の他の層に対してこれらの工程を繰り返して、義歯を形成する工程
を含んで成る請求項１〜２４のいずれかに記載の義歯を供給する方法。
【請求項２６】
コンピューターシステム、好ましくはＣＡＤ／ＣＡＭ系を用いて得られたデータを用いて、型を作製する方法であって、型を好ましくは石膏で作製する請求項２５記載の方法。
【請求項２７】
請求項２５又は２６に記載の方法によって得ることができる義歯。
【請求項２８】
部分的に又は完全に一つ又はそれ以上の歯を取り換える、請求項２７、又は請求項１〜２５のいずれかに記載の義歯の使用。
【発明の詳細な説明】
【０００１】
本発明は、義歯（又は歯科補綴物）及びその形成（又は作製）方法に関する。
【０００２】
義歯は、しばしば、例えば歯科用陶材の簡単な塊（又はブロック）から形成される。
【０００３】
これらのタイプの義歯の問題は、取り換える自然の歯と審美的に対応させるために、義歯の材料は半透明とされるべきであるが、そのような材料は、歯科的な（又は歯の）強度が本質的に極めて弱い義歯をもたらすということである。
【０００４】
所望の構造的、歯科的強度を有する義歯を提供するために、不透明で着色した義歯となることがよくあり、その場合、義歯の審美的品質のために、要求される多くのことが放置される。
【０００５】
本発明の目的は、この状況について改良された義歯を提供することである。
【０００６】
本発明の一つの要旨に基づいて、請求項１〜２３に記載の義歯が提供される。
【０００７】
本発明者は、義歯を提供するために、別々に（又は個々に）、好ましくは自動的に、他のものの上端に、合成層を配置して、義歯を形成（又は作製）することによって、第一合成層はボディー層として作用し（働き又は利用でき）、第二合成層は切歯（切端又は切縁）のカッティング部として作用し、その異なる層は好ましくは有機複合材料を含んで成り、所望の歯科用審美的効果と所望の歯科用機能的強度の双方がもたらされるということを示した。
【０００８】
本発明の第二の要旨に基づいて、請求項２５及び２６に基づく本発明の義歯の形成（又は作製）方法（又はプロセス）を提供する。
【０００９】
添付した図面を参照しながら、本発明を以下説明する。
【００１０】
好ましくは石膏で作製された図１Ａのベース・ダイ（ｂａｓｅ ｄｉｅ）（１）を、本発明に基づく義歯を設ける歯根の形状（図１Ｂ）に、型（モデル又はテンプレート）どる。
【００１１】
このダイ（１）を得るために、歯根の印象（ｉｍｐｒｅｓｓｉｏｎ）を最初に石膏で、型に取る。従って、この得られた石膏の原型（プラスター・モデル：ｐｌａｓｔｅｒ ｍｏｄｅｌ）をデジタルカメラを用いてスキャン（又は走査）し、データをコンピュータに入力する。型どられた原型の下部は、作製されるべき義歯の下方縁部を示すために黒色に塗られる。石膏原型をスキャンする際、高速レーザー・ストリップ・スキャン方法（ｆａｓｔ ｌａｓｅｒ ｓｔｒｉｐ ｓｃａｎ ｍｅｔｈｏｄ）を使用することができ、それによって、歯根とその周囲の歯の石膏原型の三次元ジオメトリー（又は構造）を測定することができる。
【００１２】
義歯の三次元形状を口の中で直接測定することができる場合、石膏原型の形成を省略することができる。
【００１３】
義歯の三次元形状とジオメトリーに関する情報は、コンピュータに供給される。必要であれば、形成されるべき義歯の正確な下方縁部、隣接する歯の要素等との分離線に関する追加の情報を供給することができる。この情報から、かみ合わせラインの位置を決めることができる。形成される義歯の形状及びジオメトリーに関して供給された又は決められたパラメーターの範囲内で、多くの標準形状から選択することができ、又は、この情報が有用である場合、元の歯の形状又はジオメトリーに関する情報を使用することができる。
【００１４】
例えば、鏡像の形状の歯科要素（又は歯の要素：ｄｅｎｔａｌ ｅｌｅｍｅｎｔ）を使用することができ、その場合、この情報をスキャンして、コンピュータに入力し、義歯を提供するための開始点として用いる。これらの最後の側面は、形成される義歯の外形に関し、それは、内部の作用（又は働き）に応じて、義歯のための歯根又は歯のベース（もしくは基礎）の形状を有する。
【００１５】
もし必要であれば、義歯が隣接する歯と正しく共同して動作することを確認するために、隣接する歯科要素と一緒に、コンピュータ・シミュレーションによって義歯の最終形状を描くことができる。提供される義歯の最終形状は、その後、顎力学的（ｇｎａｔｈｏｌｏｇｉｃａｌ）法則に基づいて調整することができる。このようにして、隣接する歯科要素もしくは歯と、対向する歯科要素もしくは歯の双方との接触に関して、最適な歯を提供するために、義歯の形状を調整することができる。隣接する歯科要素もしくは歯、又は対向する歯科要素もしくは歯と、義歯との間の静的関係のみならず、動きも考慮する。特に、三次元的な下顎の動きについて、通常の動きが、ものをかむ動作を妨げることなく、また、歯科要素及び歯に関して外傷やムラのある応力分布をもたらし得る関係のない異物や突出物によって邪魔されることなく、維持されることが必要である。
【００１６】
このようにして、歯の台（又はスタンド）上に配置される義歯の内表面と、義歯の外表面を最適に決定することができる。
【００１７】
内側（又は内部）の義歯の作用と外側（又は外部）の義歯の作用を決定した後、セメントとコアの切歯（インシサル：ｉｎｃｉｓａｌ）複合材料との間の界面及び、象牙質複合材料と切削（又はカッティング）複合材料との間の界面を決めることができる。オペレーターによって指定されたように、末端のギャップを用いて修正された内表面、全体のセメントの厚さと複合コア材料の厚さ、及び材料層間の種々の界面を計算するために、ソフトウェアを使用する。例えば、歯冠の形状をとる、義歯の構造は、コンピュータに登録されたデータに基づいて、石膏から作られるダイと複合コア材料との間のセメントの厚さが、末端のセメントギャップより大きく規定されることを確保する。このようにして、高強度コア材料用のより良好な支持体が提供され、そのコア材料は、配置し咀嚼する間に義歯に働く負荷の大部分を受ける。コア複合材料にかかる応力は、高強度コア基礎がダイにきわめて接近しているので、緩和される。このことは、選択される形成方法のタイプ（又は形式）に全く制限がないことと、義歯の基礎構造の複合材料のショルダー部（ｓｈｏｕｌｄｅｒ）を、美しさの向上に用いることができることを意味する。
【００１８】
その後、本発明に基づく義歯を下記のように形成（作製又は製造）することができる。
【００１９】
所定の材料のブロック（図１Ａ参照）を、切削加工機（又はフライス加工機：ｍｉｌｌｉｎｇ ｍａｃｈｉｎｅ）の高精度バイス（又は万力：ｖｉｃｅ）に固定し、義歯の内表面と反対の凹凸を有する像を、コンピュータによって制御されたシリンドリカル・ディスク・ミル（ｃｙｌｉｎｄｒｉｃａｌ ｄｉｓｋ ｍｉｌｌ）又はラウンド・ハード・メタル・ミル（ｒｏｕｎｄ ｈａｒｄ ｍｅｔａｌ ｍｉｌｌ）を用いて、正確に切削加工（フライス加工又はミル：ｍｉｌｌ）する。
【００２０】
義歯用の得られたダイ（ｄｉｅ）を図１ｂに示す。
【００２１】
図３はベース１を示す。上述したように、石膏で作られ、切削加工機で切削加工されたヘッド２が設けられた図１、２及び４も参照されたい。ブロックを切削加工する間（図１Ａ参照）、その二重の角柱状基礎４（図１〜４参照）を、切削加工機の高精度バイスに固定する。
【００２２】
基礎４は、二重の角柱状であり、それは他の形成工程の間、ブロックを除去し、切削加工機内で取り換えることを可能とする。
【００２３】
ダイ・ヘッド（ｄｉｅ ｈｅａｄ）２を切削加工したら（図１Ｂ参照）、高強度コア複合材料の層をその上に射出して配置し、それは、図２に示すような射出用型（又はモールド：ｍｏｌｄ）Ｍ中で行う。
【００２４】
その後、この層６を硬化して、義歯のベース・コア（ｂａｓｅ ｃｏｒｅ）層を提供する（図１Ｃ、１Ｄ及び図３参照）。
【００２５】
熱可塑性樹脂の粘着性のために、層が硬化すると、ベース・コア層６は、ダイ・ヘッド２に剥離可能に接着し、それによって、この付着力が、更なる切削加工の間、ダイ・ヘッド２の上に熱可塑性樹脂の層が留まることを確保する。
【００２６】
コア層を取り扱うことができ、コア層に更に樹脂複合材料層を供給することができる歯科試験室で、更にコア層を処理（又は加工）し得るように、このコア層を切削加工する際に、コア層６をダイ・ヘッド２から取り外すことができる。しかし、本発明に基づいて、ＣＡＤ／ＣＡＭ系（又はシステム）からの幾何学的（又はジオメトリーの）情報を用いるコンピュータ制御システム（又は系）によって、歯の層及び切削層（又はカッティング層）を更に自動的に供給し、仕上げをすることが好ましい。
【００２７】
ベース・コア層６の硬化後、ブロックを切削加工機に戻し、ベース層６に、歯科スタンドの走査された石膏原型の内側制御ラインを自動的に切削加工する、コンピュータで制御された切削加工機で、ベース・コア層６を切削加工する。
【００２８】
その後、ベース１を射出用型Ｍの中に再び入れ、ボディー層８をその上に配置し、上述したように硬化して、切削加工する。その後、義歯の切歯部も同様にして、配置する（図１Ｄ及びＥ参照）。
【００２９】
図４は、コア６、象牙質８及びカッティング部１０から成る歯冠の形態の、完成した義歯Ｐを示す。
【００３０】
上述したように、複合材料の形態の高強度ベース・コア層６を、過度にダイヘッド２の上に射出して型どっており、その場合、複合材料は樹脂バインダーを含んで成ることができることが理解される。
【００３１】
コア層の形状は、熱硬化性樹脂のバインダーによって、射出し型どること、噴霧、又はいずれかの適切な方法で型どることもでき、その後、加熱、化学的硬化、光硬化等によって、複合材料を硬化することができ、その後、予め設計した厚さに、切削加工機で硬化した層を切削加工することができる。
【００３２】
ＵＶ硬化複合材料を用いる場合、ブリッジ（又は橋義歯：ｂｒｉｄｇｅ）用の場合、例えば、硬化する前に、これを強化するために、ブリッジの長尺方向にガラス繊維をこの複合材料に入れることができる。
【００３３】
適切な熱可塑性バインダーの例は、ポリアミド又はポリアセタールである。
【００３４】
熱硬化性バインダーの例は、エポキシ樹脂、ホルムアルデヒド、ポリイソシアネート及びポリエステルを含む。
【００３５】
無機充填剤は、ボール状、盤状又は繊維状の形状の酸化物又はガラス等の材料を含んで成ることができる。
【００３６】
本発明に基づく義歯形成の最終工程は、義歯の別々の（又は個々の）着色と研磨である。
【００３７】
実施例１
ＳｉＯ２充填剤を供給したメタクリレート合成樹脂である複合材料の種々の層から成る、本発明に基づくブリッジを作製した。
【００３８】
メタクリレート樹脂は、
１−メチルエチリデン）ビス　４−１−フェニルオキシ（２−ヒドロキシ−３，１−プロパンジイル）　ビスメタクリレート；
７，７，９−トリメチル−４，１３−ジオキソ−３，１４−ジオキサ−５，１２−ジアザ−ヘキサデカン−１，１６−ジオール−ジメタクリレート；及び
１，１２−ドデカノール−ジメタクリレート
の１１．５：３０．５：１３．５の重量比の混合物から成り、
ＳｉＯ２充填剤は、シリアミン（Ｓｉｌｉａｍｉｎ）１，１，１−トリメチル−Ｎ−（トリメチル）”グラスフリット（ｇｒａｓｆｒｉｔ）”（溶融ガラスが水中で急冷され、次に微小な大きさにすりつぶされている）、二酸化チタン及び二酸化ジルコニウムが３．０：４５．０：８．０：８．０の重量比から成り、ＢとＣの充填剤、ボディー用部と切歯用部は、６．０〜７５．０の比の二酸化ケイ素と”グラスフリット”から成る。
【００３９】
ごくわずかの量の着色用色素も加えた。次表を参照されたい。
【表１】
2004500959.tif 000003
【００４０】
複合ベース材料１を、型に入れた（図２参照）。
【００４１】
型は上面についてはプレートを用いて閉鎖し、側面は透明プレートで閉鎖し、それを、ベースの上で接続した。
【００４２】
異なる層を注入した後、デガラックス（Ｄｅｇｕｌｕｘ）（デガッサ、ビーアールディー：Ｄｅｇｕｓｓａ， ＢＲＤ）を用いて、各層を二分間照射した。それによって、各層を硬化した。
【００４３】
その後、次に硬化した各層を、ミリング・バイス（ｍｉｌｌｉｎｇ ｖｉｃｅ）内で、コンピュータに登録した所望の形状に、自動的に切削加工した。
【００４４】
次に、象牙質層Ｂと切削層Ｃを射出して形成し、硬化し、切削加工した。
【００４５】
義歯を研磨した後、最後に、基礎４とベース１を除去した。
【００４６】
実施例２
この実施例では、熱硬化性バインダー、ポリアミドが供給された繊維強化複合材料を、射出してかたどった。
【表２】
2004500959.tif 000004
【００４７】
メタクリレート樹脂は、
１−メチルエチリデン）ビス［４−１−フェニルオキシ（２−ヒドロキシ−３−１−プロパンジイル）ビスメタクリレート；
７，７，９−トリメチル−４，１３−ジオキソ−３，１４−ジオキサ−５，１２−ジアザ−ヘキサデカン−１，１６−ジオール−ジメタクリレート；及び
１，１２−ドデカノール−ジメタクリレート
の１１．５：３０．５：１３．５の重量比の混合物から成る。
【００４８】
象牙質層及び切削層用充填剤は、６．０：７５．０の比の二酸化ケイ素と”グラスフリット”から成る。さらに、極めて少量の色素を加えた。
【００４９】
ベース用の複合材料を、３００℃で型に入れ、その後、義歯を、実施例１に示したように、加工した。
【００５０】
本発明は、特定の記載によって何ら制限されるものではないが、上述の特許請求の範囲によって、定められる。
【図面の簡単な説明】
【図１】図１Ａ〜Ｅは、ベース・ダイの形成と、その上の義歯の層の配置を模式的に示す。
【図２】図２は、部分的に切り取られた型の側立面図であり、隠れたダイは、その上の種々の義歯の層を配置する間に切削加工される。
【図３】図３は、成型された石膏の基部上の、本発明に基づく義歯のベース層の透視図を示す。
【図４】図４は、基部上の、本発明に基づく義歯の部分的に切り取られた透視図を示す。
【国際公開パンフレット】
2004500959.tif 000005
2004500959.tif 000006
2004500959.tif 000007
2004500959.tif 000008
2004500959.tif 000009
2004500959.tif 000010
2004500959.tif 000011
2004500959.tif 000012
2004500959.tif 000013
2004500959.tif 000014
2004500959.tif 000015
2004500959.tif 000016
2004500959.tif 000017
2004500959.tif 000018
2004500959.tif 000019
2004500959.tif 000020
2004500959.tif 000021
【国際調査報告】
2004500959.tif 000022
2004500959.tif 000023
2004500959.tif 000024